(57)【要約】【課題】徐放性に優れるシンナムアルデヒド放散用組成物を提供する。【解決手段】多孔質シリカ、活性炭、および環状オリゴ糖からなる群より選択される少なくとも一種と、シンナムアルデヒドと、を含み、前記シンナムアルデヒドの含有量が固形分全量に対し、０．１質量％以上２０質量％以下である、シンナムアルデヒド放散用組成物。【選択図】なし【特許請求の範囲】
【請求項１】
多孔質シリカ、活性炭、および環状オリゴ糖からなる群より選択される少なくとも一種と、シンナムアルデヒドと、を含み、前記シンナムアルデヒドの含有量が固形分全量に対し、０．１質量％以上２０質量％以下である、シンナムアルデヒド放散用組成物。
【請求項２】
前記シンナムアルデヒドは、ケイヒに由来する、請求項１に記載のシンナムアルデヒド放散用組成物。
【請求項３】
多孔質シリカ、活性炭、および環状オリゴ糖の合計の含有量は、本組成物の固形分全量に対して、２０質量％以上９０質量％以下である請求項１または請求項２に記載のシンナムアルデヒド放散用組成物。
【請求項４】
粉体状、錠剤状またはシート状である請求項１〜請求項３のいずれか一項に記載のシンナムアルデヒド放散用組成物。
【請求項５】
マスク本体と、前記マスク本体に保持された請求項１〜請求項４のいずれか一項に記載のシンナムアルデヒド放散用組成物と、を含む、インフルエンザ予防マスク。
【請求項６】
さらに前記シンナムアルデヒド放散用組成物を内包する材料を含む、請求項５に記載のインフルエンザ予防マスク。
【請求項７】
前記材料は、不織布を含む請求項６に記載のインフルエンザ予防マスク。
【請求項８】
多孔質シリカ、活性炭、および環状オリゴ糖からなる群より選択される少なくとも一種と、シンナムアルデヒドと、混合して混合物を得る混合工程と、
前記混合物を乾燥してシンナムアルデヒド放散用組成物を得る工程と、を含み、
前記シンナムアルデヒドの含有量が前記シンナムアルデヒド放散用組成物の固形分全量に対し、０．１質量％以上２０質量％以下である、シンナムアルデヒド放散用組成物の製造方法。
【発明の詳細な説明】
【技術分野】
【０００１】
本発明は、シンナムアルデヒド放散用組成物、インフルエンザ予防マスク、及びシンナムアルデヒド放散用組成物の製造方法に関する。
【背景技術】
【０００２】
ケイヒ（Cinamomum  cassia  Blume）はシナモンとも呼ばれ、芳香成分としてシンナムアルデヒドを含み、香辛料として広く用いられている。
【０００３】
一方、香辛料以外の効能として、例えば下記特許文献１には、シンナムアルデヒドを用いたインフルエンザ予防マスクが開示されている。
【先行技術文献】
【特許文献】
【０００４】
【特許文献１】特開２０１３−１５３８８９号公報
【発明の概要】
【発明が解決しようとする課題】
【０００５】
上記特許文献に記載された技術によると、シンナムアルデヒドを用いることでインフルエンザを効果的に予防することができる。
【０００６】
特許文献１に記載されたように、インフルエンザ予防マスクは、予防効果を得るために一定量のシンナムアルデヒドが放散され続ける必要がある。しかしながら特許文献１に記載されたインフルエンザ予防マスクでは、放散速度が速すぎる場合があり、徐々に放散する性質（以下、「徐放性」ともいう。）が求められる場合があった。
【０００７】
本発明は、上記課題に鑑みてなされたものであり、本発明の一実施形態では、徐放性に優れるシンナムアルデヒド放散用組成物及びこれを用いたインフルエンザ予防マスク、並びに、シンナムアルデヒド放散用組成物の製造方法を提供することを目的とする。
【課題を解決するための手段】
【０００８】
上記課題について本発明者らが検討を行っていたところ、多孔質シリカ、活性炭、および環状オリゴ糖かなる群より選択される少なくとも一種と、シンナムアルデヒドと、を含むことで、徐放性に優れることを見出し、本発明を完成させるに至った。
前記課題を解決するための手段は、以下の実施形態を含む。
＜１＞  多孔質シリカ、活性炭、および環状オリゴ糖からなる群より選択される少なくとも一種と、シンナムアルデヒドと、を含み、前記シンナムアルデヒドの含有量が固形分全量に対し、０．１質量％以上２０質量％以下である、シンナムアルデヒド放散用組成物。
＜２＞  前記シンナムアルデヒドは、ケイヒに由来する、＜１＞に記載のシンナムアルデヒド放散用組成物。
＜３＞  多孔質シリカ、活性炭、および環状オリゴ糖の合計の含有量は、本組成物の固形分全量に対して、２０質量％以上９０質量％以下である＜１＞または＜２＞に記載のシンナムアルデヒド放散用組成物。
＜４＞  粉体状、錠剤状またはシート状である＜１＞〜＜３＞のいずれか１つに記載のシンナムアルデヒド放散用組成物。
＜５＞  マスク本体と、前記マスク本体に保持された＜１＞〜＜４＞のいずれか１つに記載のシンナムアルデヒド放散用組成物と、を含む、インフルエンザ予防マスク。
＜６＞  さらに前記シンナムアルデヒド放散用組成物を内包する材料を含む、＜５＞に記載のインフルエンザ予防マスク。
＜７＞  前記材料は、不織布を含む＜６＞に記載のインフルエンザ予防マスク。
＜８＞  多孔質シリカ、活性炭、および環状オリゴ糖からなる群より選択される少なくとも一種と、シンナムアルデヒドと、混合して混合物を得る混合工程と、前記混合物を乾燥してシンナムアルデヒド放散用組成物を得る工程と、を含み、前記シンナムアルデヒドの含有量が前記シンナムアルデヒド放散用組成物の固形分全量に対し、０．１質量％以上２０質量％以下である、シンナムアルデヒド放散用組成物の製造方法。
【発明の効果】
【０００９】
本発明の一実施形態によれば、徐放性に優れるシンナムアルデヒド放散用組成物及びこれを用いたインフルエンザ予防マスク、並びに、シンナムアルデヒド放散用組成物の製造方法が提供される。
【発明を実施するための形態】
【００１０】
本明細書において「〜」を用いて示された数値範囲は、「〜」の前後に記載される数値それぞれを最小値及び最大値として含む範囲を示す。
本明細書において、「工程」との用語は、独立した工程だけではなく、他の工程と明確に区別できない場合であってもその工程の所期の目的が達成されれば、本用語に含まれる。
以下、本発明に係るシンナムアルデヒド放散用組成物の一実施形態について説明する。
【００１１】
［シンナムアルデヒド放散用組成物］
本実施形態に係るシンナムアルデヒド放散用組成物（以下、「本組成物」ともいう。）は、多孔質シリカ、活性炭、および環状オリゴ糖からなる群より選択される少なくとも一種と、シンナムアルデヒドと、を含み、前記シンナムアルデヒドの含有量が固形分全量に対し、０．１質量％以上２０質量％以下である。ここで、固形分とは、シンナムアルデヒド放散用組成物を構成する全成分中、溶剤及び水を除く全成分を指す。
【００１２】
シンナムアルデヒドの含有量が、本組成物の固形分全量に対し、０．１質量％以上であることで、十分な放散量を得ることができる。シンナムアルデヒドの含有量が、本組成物の固形分全量に対し、２０質量％以下であることで、過剰なシンナムアルデヒドの放散を防止して徐放性を向上することができる。
【００１３】
また、本組成物において、シンナムアルデヒドは、多孔質シリカ、活性炭の細孔に吸着され、または環状オリゴ糖に包接されていると推測される。このため、呼気によりシンナムアルデヒドが放散され、十分な徐放量を得られるものと考えられる。
【００１４】
したがって、本組成物は、徐放性に優れると考えられる。特に、本実施形態の本組成物を各種マスク（好ましくはインフルエンザ予防マスク）に適用した場合、徐放性に優れるマスクが実現され得る。
【００１５】
＜シンナムアルデヒド＞
本組成物は、シンナムアルデヒドを固形分全量に対し、０．１質量％以上２０質量％以下含む。
シンナムアルデヒドとは、芳香族アルデヒドの一種であり、具体的には下記式で示される化合物である。シンナムアルデヒドは、インフルエンザ予防効果等の有用な効果を示す有効成分となる。シンナムアルデヒドは化学的な合成により製造することもできるし、ケイヒを溶媒に加えてエキスを抽出したケイヒ抽出物として製造することもできる。入手の容易さから、シンナムアルデヒドとしては、ケイヒに由来するシンナムアルデヒドが好ましい。
【００１６】
【化１】
2019196561.tif 000002
【００１７】
シンナムアルデヒドの含有量は、前述の通り、本組成物の固形分全量に対し、０．１質量％以上２０質量％以下であるが、本実施形態の効果をより奏する観点から、好ましくは５質量％以上１５質量％以下である。
【００１８】
シンナムアルデヒドの含有量は、例えば、液体クロマトグラフ分析（ＬＣ分析）により求めることができる。
【００１９】
＜ケイヒ抽出物＞
ケイヒ抽出物とは、ケイヒ（Cinamomum  cassia  Blume）の樹皮を乾燥させたものに溶媒を加え、有効成分を抽出した流動性を備えたエキスをいう。ケイヒ抽出物にはシンナムアルデヒドが含まれている。ケイヒに由来するシンナムアルデヒドとは、ケイヒ抽出物に由来するシンナムアルデヒドと同義である。
【００２０】
本発明で使用するケイヒ抽出物は、常法により得ることができ、例えばその起源となるケイヒの樹皮を乾燥させ、抽出溶媒とともに常温又は加熱して浸漬または加熱還流した後、ろ過し濃縮して得ることができる。
【００２１】
抽出溶媒としては通常抽出に用いられる溶媒であれば任意に用いることができ、例えば水性溶媒、例えば水、生理食塩水、リン酸緩衝液、ホウ酸緩衝液、あるいは有機溶媒、例えばエタノール、プロピレングリコール、１，３−ブチレングリコール、グリセリン等のアルコール類、含水アルコール類、クロロホルム、ジクロロエタン、アセトン、酢酸エチル、ヘキサン等をそれぞれ単独あるいは組み合わせて用いることができる。溶媒としては、抽出効率の観点と、人体への影響の観点から、水またはエタノールが好ましい。すなわち、本組成物が含むシンナムアルデヒドは、ケイヒのエタノール抽出物またはケイヒの水抽出物に由来するシンナムアルデヒドであることが好ましい。
【００２２】
ケイヒ抽出物としては、上記溶媒で抽出して得られた抽出物をそのまま、あるいは例えば凍結乾燥などにより濃縮したエキスを使用でき、また必要であれば吸着法、例えばイオン交換樹脂を用いて不純物を除去したものや、ポーラスポリマーのカラムにて吸着させた後、所望の溶媒で溶出し、さらに濃縮したものを使用することができる。
【００２３】
（多孔質シリカ）
多孔質シリカは、細孔を有するシリカであれば特に制限されず、公知の多孔質シリカを用いることができる。
【００２４】
多孔質シリカの平均粒子径は１μｍ以上２００μｍ以下が好ましく、１μｍ以上１０μｍ以下がより好ましい。多孔質シリカの平均粒子径は、カタログ等に記載されている場合はその値を採用すればよく、記載されていない場合には、レーザー回折式粒度分布測定装置で測定した値を採用すればよい。使用するレーザー回折式粒度分布測定装置としては、島津製作所製のＳＡＬＤ−２０００Ｊが好ましい。平均粒子径が上記の範囲内であると、シンナムアルデヒドの徐放性がより向上する傾向にある。
【００２５】
多孔質シリカの比表面積は、０．０１ｍ２／ｇ以上８００ｍ２／ｇ以下が好ましく、８０ｍ２／ｇ以上６００ｍ２／ｇ以下がより好ましい。比表面積は、窒素吸脱着によるＢＥＴ法により算出された値である。比表面積が上記の範囲内であると、シンナムアルデヒドの徐放性がより向上する傾向にある。
【００２６】
多孔質シリカの形状は特に制限されず、球状であってもよく、不定形状であってもよい。
【００２７】
多孔質シリカの含有量は、本組成物の固形分全量に対して、１０質量％以上６０質量％以下が好ましく、２０質量％以上５０質量％以下がより好ましい。多孔質シリカの含有量が上記の範囲内であると、シンナムアルデヒドの徐放性がより向上する傾向にある。
【００２８】
多孔質シリカと後述の活性炭とは、併用することが好ましい。多孔質シリカと活性炭を併用する場合における活性炭と多孔質シリカとの合計の含有量に対する多孔質シリカの含有量は、２０質量％以上８０質量％以下が好ましく、３０質量％以上７０質量％以下がより好ましい。上記範囲内であると、シンナムアルデヒドの徐放性がより向上する傾向にある。
【００２９】
（活性炭）
活性炭は、特に制限されず、公知の活性炭を用いることができる。
【００３０】
活性炭の平均粒子径は２５μｍ以上４,７５０μｍ以下が好ましく、７５以上１０００μｍ以下がより好ましい。活性炭の平均粒子径は、カタログ等に記載されている場合はその値を採用すればよく、記載されていない場合には、レーザー回折式粒度分布測定装置で測定した値を採用すればよい。使用するレーザー回折式粒度分布測定装置としては、島津製作所製のＳＡＬＤ−２０００Ｊが好ましい。平均粒子径が上記の範囲内であると、シンナムアルデヒドの徐放性がより向上する傾向にある
【００３１】
活性炭の比表面積は、８００ｍ２／ｇ以上２０００ｍ２／ｇ以下が好ましく、１０００ｍ２／ｇ以上１２００ｍ２／ｇ以下がより好ましい。比表面積は、窒素吸脱着によるＢＥＴ法により算出された値である。比表面積が上記の範囲内であると、シンナムアルデヒドの徐放性がより向上する傾向にある。
【００３２】
活性炭の形状は、特に制限されないが、例えば球状、不定形状、繊維状が挙げられる。
【００３３】
活性炭の含有量は、本組成物の固形分全量に対して、１０質量％以上６０質量％以下が好ましく、２０質量％以上５０質量％以下がより好ましい。活性炭の含有量が上記の範囲内であると、シンナムアルデヒドの徐放性がより向上する傾向にある。
【００３４】
活性炭と、前述の多孔質シリカとは、併用することが好ましい。多孔質シリカと活性炭を併用する場合における活性炭と多孔質シリカとの合計の含有量に対する活性炭の含有量は、２０質量％以上８０質量％以下が好ましく、３０質量％以上７０質量％以下がより好ましい。上記範囲内であると、シンナムアルデヒドの徐放性がより向上する傾向にある。
【００３５】
多孔質シリカと活性炭の合計の含有量は、本組成物の固形分全量に対して、２０質量％以上９０質量％以下が好ましく、４０質量％以上７０質量％以下がより好ましい。上記範囲内であると、シンナムアルデヒドの徐放性がより向上する傾向にある。
【００３６】
多孔質シリカと活性炭の合計の含有量と、シンナムアルデヒドの含有量との比率は、多孔質シリカと活性炭の合計の含有量：シンナムアルデヒドの含有量として、０．５：１〜１０：１が好ましく、１：１〜５：１がより好ましい。上記範囲内であるとシンナムアルデヒドの徐放性がより向上する傾向にある。
【００３７】
（環状オリゴ糖）
本組成物において、シンナムアルデヒドが環状オリゴ糖で包接されて包接複合体を形成することで、シンナムアルデヒドの徐放性が向上すると推測される。
【００３８】
環状オリゴ糖としては、単糖が５〜１０個程度環状につながった構造を有するオリゴ糖が挙げられる。具体的には、α−シクロデキストリン、β−シクロデキストリン、γ−シクロデキストリン、α−シクロアワオドリン、β−シクロアワオドリン及びこれらのヒドロキシ基（ＯＨ基）をメチル化、モノクロロトリアジノ化、ヒドロキシプロピル化、アセチル化、トリアセチル化、スルホブチル化、グリコシル化またはマルトース付加等により修飾した誘導体等が挙げられる。環状オリゴ糖は、１種単独でも２種以上併用してもよい。
これらの中でも、包接複合体の安定性と、シンナムアルデヒドの徐放性とを両立する観点から、本組成物に含まれる環状オリゴ糖としては、α−シクロデキストリン、β−シクロデキストリン、γ−シクロデキストリンからなる群より選ばれる少なくとも１種が好ましい。
【００３９】
環状オリゴ糖の含有量は、本組成物の固形分全量に対して、２０質量％以上９０質量％以下が好ましく、４０質量％以上７０質量％以下がより好ましい。上記範囲内であると、シンナムアルデヒドの徐放性がより向上する傾向にある。
【００４０】
環状オリゴ糖の含有量と、シンナムアルデヒドの含有量との比率は、環状オリゴ糖の含有量：シンナムアルデヒドの含有量として、０．５：１〜１０：１が好ましく、１：１〜５：１がより好ましい。上記範囲内であると徐放性に優れる傾向にある。
【００４１】
多孔質シリカ、活性炭、および環状オリゴ糖の合計の含有量は、本組成物の固形分全量に対して、２０質量％以上９０質量％以下が好ましく、４０質量％以上７０質量％以下がより好ましい。上記範囲内であると、シンナムアルデヒドの徐放性がより向上する傾向にある。
【００４２】
（その他の成分）
本組成物は、上述したシンナムアルデヒド、多孔性シリカ、活性炭、及び環状オリゴ糖以外の成分（その他の成分）を含んでいても良い。
その他の成分としては、例えば、ショ糖およびデキストリンに代表される環状オリゴ糖以外の糖類、蜜蝋およびシェラック蝋に代表されるワックス類、ツノマタ（食品海藻の乾燥粉末）、酸化防止剤、多分岐状繊維などが挙げられる。
【００４３】
一方で、本組成物は、有効成分としてシンナムアルデヒドのみを含むことが放散量を容易に調整できる観点から好ましいが、シンナムアルデヒドの放散を阻害しない範囲であれば他の成分を含ませることが可能である。なおこの観点から、放散効率を阻害する要素は含ませないことが好ましい。
【００４４】
本組成物は、徐放性を向上させる観点から、固体であることが好ましく、粉体状、錠剤状またはシート状のいずれかであることがより好ましい。
【００４５】
本組成物は、シンナムアルデヒドを放散させる様々な用途に用いることができる。例えば、薄いシート状にすることでインフルエンザ予防マスクにおけるシンナムアルデヒド放散用シートとして用いることができる。
【００４６】
また、本組成物は、シート状にする他、粉体状のまま用いてもよい。上記形態（例えばシート状、粉体状）の本組成物は、不織布（好ましくは薄い不織布（厚さ０．１〜０．７ｍｍ程度））により形成される袋内に収容された状態で用いることが好ましい。この場合、本混合物の漏れを防止することができるとともに、使用者が手で直接シンナムアルデヒドシートを触らない状態でマスク内にセットすることができる。なお、上記袋内における本組成物の形態は特に限定されない。
【００４７】
〔インフルエンザ予防マスク〕
上記本組成物はインフルエンザ予防マスクに用いることが好ましい。
即ち、本実施形態に係るインフルエンザ予防マスクは、マスク本体と、マスク本体に保持された、上記実施形態のシンナムアルデヒド放散用組成物（本組成物）と、を含むことが好ましい。
【００４８】
本実施形態のインフルエンザ予防マスクは、本組成物（上記実施形態のシンナムアルデヒド放散用組成物）を含むことにより、使用者の口元において呼吸とともに、シンナムアルデヒドが徐々に放散しやすい。
【００４９】
＜マスク本体＞
本実施形態におけるマスク本体は、本組成物（上記実施形態のシンナムアルデヒド放散用組成物）を保持できるものであれば特に限定されず、従来公知のマスクを用いることができる。マスク本体を構成する材料としては、例えば、不織布や樹脂フィルム等が挙げられる。なお、保温性、保湿性、通気性のバランスを調整する観点でこれらを組み合わせて用いてもよい。
【００５０】
マスク本体は、着用者の呼吸のしやすさの観点で、通気領域を有することが好ましく、通気領域における通気度としては、例えば、１０ｃｍ３／ｃｍ２／ｓ〜５００ｃｍ３／ｃｍ２／ｓが挙げられる。
【００５１】
本実施形態のインフルエンザ予防マスクは、さらに本組成物（上記実施形態のシンナムアルデヒド放散用組成物）を内包する材料（以下、「内包材料」ともいう。）を含むことが好ましい。
【００５２】
内包材料とは、本組成物の漏れを抑制する材料である。本組成物に含まれるシンナムアルデヒドが、マスク本体から外部に揮発することを阻害しない材料であることが好ましい。
【００５３】
内包材料の形態は、本組成物（上記実施形態のシンナムアルデヒド放散用組成物）を内包できる形態であれば特に限定されないが、袋状、シート状のものが好ましい。
【００５４】
内包材料の材質としては特に限定されないが、例えば、不織布、脱脂綿、ガーゼ、パルプ、ティッシュ、ポリオレフィン合成パルプ、多孔性フィルム等が挙げられる。
【００５５】
不織布としては特に限定されないが、例えば、スパンボンド不織布、メルトブロー不織布、湿式不織布、スパンレース不織布、乾式不織布、乾式パルプ不織布、エアレイド不織布、ウォータージェット不織布、フラッシュ紡糸不織布、開繊不織布、ニードルパンチ不織布等、種々公知の短繊維不織布及び長繊維不織布（例えば長繊維セルロース不織布）が挙げられる。また、不織布は、単層構造であってもよいし、２層以上の積層構造であってもよい。
【００５６】
多孔性フィルムとしては、例えばポリオレフィン樹脂を含む多孔性フィルムが挙げられる。
【００５７】
内包材料は、マスク本体の表面に対して貼付させてもよく、マスク本体の内部にポケット状の部材を設けてそこに挿入してもよい。また、１つのマスク本体に備えられる内包材料は１つであっても複数であってもよい。
【００５８】
本実施形態のインフルエンザ予防マスクが内包材料を含む場合、内包材料は、不織布を含むことが好ましい。不織布としては、前述と同様のものが挙げられる。
【００５９】
＜シンナムアルデヒド放散用組成物の製造方法＞
シンナムアルデヒド放散用組成物の製造方法は、少なくとも、原料を混合して混合物を得る混合工程と、混合物を乾燥してシンナムアルデヒド放散用組成物を得る乾燥工程と、を含む。
【００６０】
（混合工程）
混合工程は、各種原料を混合して混合物を得る工程である。各種原料とは、具体的には、前述したシンナムアルデヒド、多孔性シリカ、活性炭、環状オリゴ糖およびその他の成分である。
混合方法は特に制限されず、公知の混合装置を用いて混合できる。混合時間は特に制限されず、シンナムアルデヒドが多孔性シリカおよび活性炭の細孔に十分に吸着され、または環状オリゴ糖に十分に包接される程度の時間を適宜設定できる。
【００６１】
（乾燥工程）
乾燥工程は、混合物を乾燥してシンナムアルデヒド放散用組成物を得る工程である。
乾燥方法は特に制限されず、公知の方法を用いることができる。乾燥方法としては、例えば、オーブン等の加熱器で単純に加熱して溶媒を除去する方法、噴霧乾燥、真空乾燥、凍結乾燥が挙げられる。
【００６２】
（その他の工程）
本発明のシンナムアルデヒド放散用組成物の製造方法は、混合工程および乾燥工程以外のその他の工程を含んでいてもよい。その他の工程としては、特に制限されないが、例えば、所望の形状に成形する成形工程、所望の大きさに造粒する造粒工程などが挙げられる。
所望の形状とは、例えば、粉体状、錠剤状、シート状である。これらの形状に成形する方法は特に制限されず、公知の成形方法を用いることができる。
また、造粒工程は特に制限されず、公知の造粒方法を用いることができる。
なお、これらの成形物、造粒物も本発明のシンナムアルデヒド放散用組成物に含まれる。
【００６３】
（マスクの製造方法）
本実施形態のインフルエンザ予防マスクの製造方法は特に制限されず、マスク本体にシンナムアルデヒド放散用組成物を付与する方法、内包材料にシンナムアルデヒド放散用組成物を付与して内包材料をマスク本体に付与する方法などにより製造できる。